(57)【要約】【課題】自立して周囲の生体（骨）組織に対して位置ズレが生じないように固定でき、比較的短期間で生体（骨）組織と直接結合できる人工軟骨用生体材料を提供する。【解決手段】有機繊維を３軸以上の多軸三次元織組織もしくは編組織又はこれらの複合組織とした組織構造体よりなるコア材１の少なくとも片面から、生体内分解吸収性の固定用ピン２の先端を突出させると共に、コア材１の表面に生体活性なバイオセラミックス粉体を付着させた人工軟骨用生体材料１０とする。ピン２の先端を生体（骨）組織に突き刺すことで生体材料１０の位置ズレ・脱転を防止して初期自立性を付与し、コア材１の表面に付着させたバイオセラミックス粉体の骨伝導（誘導）能により骨組織をコア材１の表層部に伝導（誘導）形成させて、コア材１と生体（骨）組織を直接結合できるようにする。【選択図】図２
2008264562.tif 000002
【特許請求の範囲】
【請求項１】
有機繊維を３軸以上の多軸三次元織組織もしくは編組織又はこれらの複合組織とした組織構造体よりなるコア材の少なくとも片面から、生体内分解吸収性の固定用ピンの先端を突出させると共に、コア材の表面に生体活性なバイオセラミックス粉体を付着させ、骨終板との直接の結合能と初期自立性を具備せしめたことを特徴とする人工軟骨用生体材料。
【請求項２】
コア材の表面から最大でも２ｍｍの深さの表層部の有機繊維の表面にバイオセラミックス粉体を付着させた請求項１に記載の人工軟骨用生体材料。
【請求項３】
バイオセラミックス粉体が、未仮焼、未焼成のハイドロキシアパタイト、ジカルシウムホスフェート、トリカルシウムホスフェート、テトラカルシウムホスフェート、オクタカルシウムホスフェート、、カルサイト、セラバイタル、ジオプサイト、天然珊瑚のいずれかである請求項１又は請求項２に記載の人工軟骨用生体材料。
【請求項４】
コア材の表面にコロナ放電、プラズマ処理、過酸化水素処理のいずれかの酸化処理を施した請求項１ないし請求項３のいずれかに記載の人工軟骨用生体材料。
【請求項５】
コア材に固定用ピンを２本以上貫通させて各ピンの両先端をコア材の両面から突出させた請求項１ないし請求項４のいずれかに記載の人工軟骨用生体材料。
【請求項６】
コア材の片面側内部に短い固定用ピンを埋設してその先端をコア材の片面から突出させると共に、コア材の反対面側内部に短い固定用ピンを埋設してその先端をコア材の反対面から突出させた請求項１ないし請求項４のいずれかに記載の人工軟骨用生体材料。
【請求項７】
短い固定用ピンがその外周面に雄ネジを形成したもので、コア材の片面側内部及び反対面側内部にそれぞれねじ込んで埋設した請求項６に記載の人工軟骨用生体材料。
【請求項８】
固定用ピンが、生体内分解吸収性のポリ乳酸、ポリグリコール酸、あるいはポリ乳酸とバイオセラミックス粉体との複合体のいずれかよりなるものである請求項１ないし請求項７のいずれかに記載の人工軟骨用生体材料。
【発明の詳細な説明】
【技術分野】
【０００１】
本発明は、人工椎間板や人工半月板あるいは種々の関節軟骨などとして使用が見込まれる人工軟骨用生体材料に関する。
【背景技術】
【０００２】
従来より、生体内に埋め込むインプラント材料として、金属やセラミックス製のものが使用されている。けれども、これらのインプラント材料は硬質で変形し難いため、椎間板等の軟骨用の生体材料として使用することは困難である。
【０００３】
現在、その機能は十分ではないにもかかわらず、臨床的に試用されている全置換型（Total Disc prostheses）の自立性人工椎間板（stand-alone type artificial disc）は、共通して以下のような部品と構造を有している。即ち、生体不活性であるポリエチレン又は生体適合性のあるゴムからなるコアの両側（上下）に、チタン又はコバルト−クロム製の２枚の金属のエンドプレートが重なった、所謂サンドイッチ構造の人工椎間板であり、コア部分は２枚のポリエチレンの重なり具合で生体椎間板に似た動きをし、ゴムの場合はその弾性により、それを模倣している。上下の金属板は表面をハイドロキシアパタイトで処理して骨との親和性（結合性）を向上することを目的としたものもあるが、椎体間に挿入したときに脱転を防止する目的と自立性の効果をもたせるために、金属板の表面にいくつかの角（つの）を突出させ、それが椎体の凹面に突き刺さるようにして固定する構造にしてある。しかし、これらには以下のような致命的とも言える欠陥がある。
【０００４】
（１）まず、金属板とプラスチック（硬質であるポリエチレン板）またはゴムとの異質材料のサンドイッチ構造であるため、繰り返し駆動下にそれらの界面で摩耗が生ずる。
（２）これらの動きは天然の人工椎間板の動きと同様であるとは決して言えず、自然な動きを抑制する。
（３）金属板から出た突起は上下の椎体を傷めると同時に、長期の使用下で椎体中に徐々に沈下、浸入（sinking）して、更なる障害をもたらす可能性が大である。
（４）長期の使用による脱転やそれ自体の破壊は、周囲の組織や神経の損傷を来す細片を生ずる危惧が大である。
【０００５】
上記のもの以外に、内部に（コアを代替するものとして）スプリングをもつ全金属製の人工椎間板もあるが、材質、構成、動き、その耐久（腐蝕）性のどれをとっても生体を代替できるものと考えられない。
【０００６】
そこで、本出願人は、有機繊維を３軸以上の多軸三次元織組織もしくは編組織又はこれらの複合組織とした繊維構造体よりなる生体材料を開発した（特許文献１）。この生体材料は、表面化学的生体適合性および物理的生体適合性の両方を一度に備えている優れたものである。そして、生体の軟骨と同じく柔軟で変形可能であり、数百万回を越える繰り返しの荷重にも耐える能力を有するため、人工軟骨用生体材料として使用が見込まれるものである。
【特許文献１】特開平７−１４８２４３号公報
【発明の開示】
【発明が解決しようとする課題】
【０００７】
しかしながら、上記特許文献１の繊維構造体よりなる生体材料は、埋入初期に自らが周囲の生体（骨）組織に固定される自立固定能を持たない。そのため、例えば、これを人工椎間板として上下の椎体間に挿入した場合に、上下の椎体間に位置ズレが生じないように固定することが必要である。つまり、固定のために上下椎体を、従来から使用されている金属製のロッドと固定用デバイス又は生体内分解吸収性のロッドと金属製の固定用デバイスで固定して動かなくする方法を考えなくてはならなかった。
【０００８】
本発明は上記の問題に対処すべくなされたもので、その解決しようとする課題は、上下の椎体のズレ防止のための補助固定具等を一切使用することなくして、自立して周囲の生体（骨）組織に対して位置ズレが生じないように固定できる人工軟骨用生体材料を提供すること、更には、比較的短期間で上下の生体（骨）組織と直接結合が完成される人工軟骨用生体材料を提供することにある。
【課題を解決するための手段】
【０００９】
上記課題を解決するため、本発明に係る人工軟骨用生体材料は、有機繊維を３軸以上の多軸三次元織組織もしくは編組織又はこれらの複合組織とした組織構造体よりなるコア材の少なくとも片面から、生体内分解吸収性の固定用ピンの先端を突出させると共に、コア材の表面に生体活性なバイオセラミックス粉体を付着させ、骨終板との直接の結合能と初期自立性を具備せしめたことを特徴とするものである。
【００１０】
本発明の人工軟骨用生体材料においては、コア材の表面から最大でも２ｍｍの深さの表層部の有機繊維の表面にバイオセラミックス粉体を付着させることが好ましく、また、コア材の表面に、コロナ放電、プラズマ処理、過酸化水素処理のいずれかの酸化処理を施すことが好ましい。
【００１１】
本発明の人工軟骨用生体材料においては、コア材に固定用ピンを２本以上貫通させて各ピンの両先端をコア材の両面から突出させてもよいし、また、コア材の片面側内部に短い固定用ピンを埋設してその先端をコア材の片面から突出させると共に、コア材の反対面側内部に短い固定用ピンを埋設してその先端をコア材の反対面から突出させてもよい。後者の場合は、短い固定用ピンとして外周面に雄ネジを形成したものを使用し、この固定用ピンをコア材の片面側内部及び反対面側内部にそれぞれねじ込んで埋設することが好ましい。
【発明の効果】
【００１２】
本発明の自立性（stand alone）の人工軟骨用生体材料を、例えば人工椎間板として上下の椎体の間に挿入すると、上下の椎体の挟圧力によって、コア材の表面から突出した固定用ピンの先端が椎体の接触面である終板（end plate）にわずかに食い込んで、生体材料が椎体間に固定されるため、位置ズレ・脱転を生じなくなる。このように本発明の人工軟骨用生体材料を位置ズレ・脱転が生じないように椎体間に固定すると、コア材の表面に付着しているバイオセラミックス粉体の生体活性（骨伝導性又は骨誘導性）により骨組織がコア材の表面へ伝導（誘導）形成されて、コア材が比較的短期間のうちに上下の椎体と直接結合して固定される。そして、有機繊維を３軸以上の多軸−三次元織組織もしくは編組織又はこれらの複合組織とした組織構造体よりなるコア材は、椎間板などの軟骨と同程度の機械的強度と柔軟性を有し、変形が比較的容易であるため、椎間板と略同様の挙動をとって椎間板の役目を十分に果たす。また、固定用ピンは比較的短期間のうちに分解されて生体に吸収されるが、上記のようにコア材が椎体と直接結合されるので、位置ズレ・脱転を生じることはない。
【００１３】
特に、本発明の人工軟骨用生体材料において、コア材の表面から最大でも２ｍｍの深さの表層部の有機繊維の表面にバイオセラミックス粉体が付着されているものは、生体骨組織がコア材の表層部に食い込んだ状態で伝導（誘導）形成されるので、結合が強個になる。そして、コア材の表面に前記の酸化処理が施されていると、コア材の表面やバイオセラミックス粉体の濡れ特性（体液の濡れ特性）が良くなるので、骨細胞の侵入、成長が増進され、コア材と椎体との結合が更に速やかに行われるようになる。
【００１４】
また、コア材に固定用ピンを２本以上貫通させて各ピンの両先端をコア材の両面から突出させた人工軟骨用生体材料は、横方向の位置ズレを防止するだけでなく、生体材料の回転も防止できる利点がある。そして、コア材の片面側内部と反対面側内部に短い固定用ピンをそれぞれ埋設して、その先端をコア材の片面と反対面からそれぞれ突出させた人工軟骨用生体材料は、コア材が固定用ピンに関係なく自由に圧縮変形できる利点がある。特に、短い固定用ピンが外周面に雄ネジを形成したもので、コア材の片面側内部及び反対面側内部にそれぞれねじ込んで埋設されていると、固定用ピンの雄ネジがコア材の有機繊維に絡み合うため、該ピンを押し込む方向の力が作用しても該ピンの先端がコア材内部へ埋没することなく椎体等に食い込んで位置ズレ・脱転を防止することができ、しかも、このような雄ネジをきった固定用ピンはコア材の両面からねじ込むだけで簡単にコア材に埋設できる利点がある。
【００１５】
本発明の生体材料は、生体の椎間板などの軟骨を材質、機能、耐久性、親和性（適合性）などのあらゆる要因、要素を勘案してつくり上げたものであり、コア材の優秀性に加えて、自立のための生体内分解吸収性の固定用ピンによって位置ズレ・脱転を防止し、コア材の表面に付着した生体活性なバイオセラミックス粉体によって、固定用ピンの吸収消失後に固定、安定性を保持できるようにした、新規かつ実用性のある人工軟骨用の生体材料である。
【発明を実施するための最良の形態】
【００１６】
以下、図面を参照して本発明の具体的な実施形態を詳述する。
【００１７】
図１は本発明の一実施形態に係る人工軟骨用生体材料の斜視図、図２は図１のＡ−Ａ線断面図、図３は同人工軟骨用生体材料の使用状態説明図である。
【００１８】
この人工軟骨用生体材料１０は、図１に示すような長方形と半円形を結合した略前方後円形の平面形状を有するバルク状に形成され、図３に示すように人工椎間板として使用されるものである。
【００１９】
図１，図２に示すように、この生体材料１０は、略前方後円形の平面形状を有するバルク状のコア材１に生体内分解吸収性の固定用ピン２を３本貫通させて、各ピン２の両先端をコア材１の両面から突出させた構造を有する。
【００２０】
コア材１は、有機繊維を三次元織組織もしくは編組織又はこれらの複合組織とした組織構造体よりなるものであって、椎間板などの軟骨と同程度の機械的強度と柔軟性を有し、変形がきわめてバイオミメティック（生体模倣的）である。
【００２１】
このコア材１の組織構造体は、本出願人が既に出願した特願平６−２５４５１５号（特開平７−１４８２４３号）に記載された組織構造体と同様のものであり、その幾何学的形状を次元数で表し、繊維配列の方位数を軸数で表すと、３軸以上の多軸−三次元組織よりなる構造体が好ましく採用される。
【００２２】
３軸−三次元組織は、縦、横、垂直の３軸の方向の繊維を立体的に組織したもので、その構造体の代表的な形状は、上記コア材１のような厚みのあるバルク状（板状ないしブロック状）であるが、円筒状やハニカム状とすることも可能である。この３軸−三次元組織は、組織の違いによって、直交組織、非直交組織、絡み組織、円筒組織などに分類される。また、４軸以上の多軸−三次元組織の構造体は、４，５，６，７，９，１１軸等の多軸方位を配列することによって、構造体の強度的な等方性を向上させることができるものである。そして、これらの選択により、より生体の軟骨組織に酷似した、よりバイオミメティックなコア材１を得ることができる。
【００２３】
上記の組織構造体よりなるコア材１の内部空隙率は、２０〜９０％の範囲にあることが好ましい。２０％を下回る場合は、コア材１が緻密になって柔軟性や変形性が損なわれるため、人工軟骨用生体材料のコア材としては不満足なものとなり、また９０％を上回る場合は、コア材１の圧縮強度や保形性が低下するので、やはり人工軟骨用生体材料のコア材として不適当である。
【００２４】
コア材１を構成する有機繊維としては、生体不活性な合成樹脂繊維、例えば、ポリエチレン、ポリプロピレン、ポリテトラフルオロエチレンなどの繊維や、有機の芯繊維を上記の生体不活性な樹脂で被覆して生体不活性とした被覆繊維などが好ましく使用される。特に、超高分子ポリエチレンの芯繊維(撚り糸)を直鎖状の低密度ポリエチレンの被膜で被覆した直径が０．２〜０．５ｍｍ程度の被覆繊維は、強度、硬さ、弾力性、織編のしやすさ等の点で最適な繊維である。また、これとは別に生体活性（例えば骨伝導又は誘導能をもつ）のある繊維を選ぶこともできる。
【００２５】
なお、コア材１を構成する組織構造体は、前記の特願平６−２５４５１５号に詳細に開示されているので、これ以上の説明は省略する。
【００２６】
このコア材１の表面には、生体活性なバイオセラミックス粉体を付着させている。このようにバイオセラミックス粉体を付着させると、その生体活性（骨伝導能又は骨誘導能）によって、比較的短期間のうちに骨組織がコア材１の表層部に伝導（誘導）形成され、コア材１が生体骨組織と直接結合して固定される利点がある。バイオセラミックス粉体は、コア材１の空隙が埋まらないように、コア材１の表面から１〜２ｍｍ程度の深さ（換言すれば、コア材１の表面から最大でも２ｍｍの深さ）の表層部の有機繊維の表面に付着させることが好ましく、このようにすると、生体骨組織がコア材１の表層部に食い込んだ状態で強個に結合されるようになる。
【００２７】
バイオセラミックス粉体としては、生体活性があり、良好な骨伝導能ないし骨誘導能と良好な生体親和性を有する、未仮焼、未焼成のハイドロキシアパタイト、ジカルシウムホスフェート、トリカルシウムホスフェート、テトラカルシウムホスフェート、オクタカルシウムホスフェート、カルサイト、セラバイタル、ジオプサイト、天然珊瑚等の粉体が使用される。そして、これらの粉体表面にアルカリ性の無機化合物や塩基性の有機物を付着させたものも使用可能である。これらのなかでも、生体内で全吸収され骨組織と完全に置換される生体内全吸収性のバイオセラミックス粉体が好ましく、特に、未仮焼、未焼成のハイドロキシアパタイト、トリカルシウムホスフェート、オクタカルシウムホスフェートは、活性が極めて大きく、骨伝導能ないし骨誘導能に優れ、為害性が低く、短期間で生体に吸収されるので最適である。これらのバイオセラミックス粉体は１０μｍ以下の粒径を有するものが使用され、特に０．２〜５μｍ程度の粒径を有するものがで好適である。
【００２８】
また、コア材１の表面にはコロナ放電、プラズマ処理、過酸化水素処理などの酸化処理を施すことが好ましく、このようにすると、コア材１の表面や、付着したバイオセラミックス粉体の濡れ特性（体液の濡れ特性）が良くなるので、コア材１の表層部への骨細胞の侵入、成長が増進され、コア材と椎体などとの結合が一層速やかに行われるようになる。
【００２９】
固定用ピン２は、上述したコア材１を貫通して、その両先端がコア材１の両面から突き出している。このような固定用ピン２があると、図３に示すように生体材料１０を上下の椎体３，３間に挿入したとき、上下の椎体３，３の挟圧力によって、コア材１の両面から突出する固定用ピン２の両先端が椎体３，３の接触面に食い込むため、生体材料１０が椎体間に固定されて位置ズレを生じることがなくなる。
【００３０】
固定用ピン２の本数は２本以上であることが好ましく、１本の場合は、生体材料１０の横方向の位置ズレを防止できても、生体材料１０の回転を防止できないという不都合がある。しかし、生体材料１０が回転しないように装着できる場合は１本であってもよい。固定用ピン２の最も好ましい本数は図示のように３本であり、その場合は３点支持により安定良く上下の椎体３，３間に装着できる利点がある。なお、４本以上としてもよいことは言うまでもない。
【００３１】
固定用ピン２の両先端は尖った形状、例えば図示のごとき円錐形状に形成することが望ましく、そのような形状にすると、上下の椎体３，３に良く食い込むので、固定強度が向上する。
【００３２】
また、固定用ピン２の両先端の突出寸法は０．３〜２ｍｍ程度とすることが好ましく、０．３ｍｍを下回る場合は、ピン２の両先端の食い込みが不足するため生体材料１０の固定強度が低下し、他方、２ｍｍを越える場合は、ピン２の両先端が上下の椎体３，３に完全に食い込みにくいためコア材１と椎体４，４との間に隙間が生じやすくなって密着性が低下する。
【００３３】
椎体３，３間に生体材料１０を挿入した当初、固定用ピン２には上下の椎体３，３から大きい挟圧力が作用するので、強度の大きい固定用ピンが必要である。従って、この固定用ピン２は、粘度平均分子量が１５万以上、好ましくは２０万〜６０万程度の結晶性のポリ乳酸やポリグリコール酸などの生体内分解吸収性ポリマーを用いて造ることが望ましく、また、これらのポリマーに生体活性なバイオセラミックス粉体を混合した強化コンポジット（複合体）を用いることも望ましい。また、必要に応じて圧縮成形、鍛造成形、延伸等の方法により、ポリマー分子を配向させて強度を向上させてもよい。
【００３４】
このピン２の直径は、強度を確保するために１〜３ｍｍ程度とすることが望ましく、１ｍｍより細い場合はピン２が折れる心配があり、３ｍｍより太い場合は分解吸収に要する時間が長くなる。また、ピン２の長さは全部同じでなくてもよく、椎体３の凹面形状に見合って術中に自立が最も効果的になるように切断して長さを調節してもよい。
【００３５】
以上のような構成の人工軟骨用生体材料１０を、人工椎間板として図３に示すように上下の椎体３，３間に装着すると、既述したように、コア材１の両面から突出する固定用ピン２の両先端が椎体３，３の接触面に食い込むため、生体材料１０が椎体３，３間に固定されて位置ズレ・脱転を生じることがなくなる。従って、補助固定具等を用いて生体材料を固定することが不要となるので、手術を容易に行うことができる。このように生体材料１０を椎体３，３間に装着すると、コア材１の表面に付着した生体活性なバイオセラミックス粉体の骨伝導能又は骨誘導能によって、比較的短期間のうちに骨組織がコア材１の表層部に伝導（誘導）形成され、コア材１が上下の椎体３，３と直接結合して固定される。しかし、コア材１は有機繊維よりなるため、コア材の内部にまで骨組織が入り込むことはない。しかも、この有機繊維の組織構造体よりなるコア材１は、既述したように椎間板などの軟骨と同程度の機械的強度と柔軟性を有し、変形が比較的容易なものであるため、椎間板と略同様の挙動をとって椎間板の役目を果たすことができる。そして、固定用ピン２は分解されて最終的に生体に吸収されるが、固定用ピン２が分解、吸収されても、コア材１が椎体３，３と直接結合しているので、位置ずれ・脱転を生じることはない。
【００３６】
上記実施形態の生体材料１０では、固定用ピン２の両先端をコア材１の両面から突出させているが、コア材１の片面から固定用ピン２の一方の先端を突出させる構成としてもよい。このような構成の生体材料は、その片面を固定用ピン２によって一方の椎体４に固定できるので、固定強度は落ちるけれども、生体材料の位置ズレ・脱転を防止することはできる。要するに、生体材料が初期の固定性を有して脱転することなく自立して椎体間に存在する目的が達成されればよい。
【００３７】
また、上記のコア材１を左右に二分割し、それぞれのコア材半体に固定用ピンを２本ずつ貫通させて、各ピン２の両先端をコア材半体の両面から突出させてもよい。本発明の人工軟骨用生体材料は、このように分割して造ることも可能であり、このような二分割タイプの人工軟骨用生体材料は、全置換型が不要な症例に対して、部分置換としてどちらか一方の生体材料を用いることができる。また、三分割タイプの生体材料とすれば、軟骨の中央部のみの損傷の症例や、両側部の一方又は双方の損傷の症例に対しても部分置換することができる。尚、軟骨の一部損傷の症例に対しては、上記の二分割タイプや三分割タイプにとらわれず、任意により良い形状とすればよいことは言うまでもない。
【００３８】
図４は本発明の更に他の実施形態に係る人工軟骨用生体材料の断面図である。
【００３９】
この人工軟骨用生体材料１１は、固定用ピンとして、外周面に雄ネジを形成し且つ両先端を円錐状に尖らせた頭部のない短い固定用ピン２ａを用いて、この固定用ピン２ａをコア材１の片面側内部（上面側内部）に３本ねじ込んで埋設し、その片方の尖った先端をコア材１の片面から突出させると共に、コア材１の反対面側内部（下面側内部）にも固定用ピン２ａを３本ねじ込んで埋設し、その片方の尖った先端をコア材１の反対面から突出させたものである。固定用ピン２ｂの材質やコア材１は、前述の固定用ピン２やコア材１と同じであるので、説明を省略する。
【００４０】
このような生体材料１１は、短い固定用ピン２ａの雄ネジがコア材１の有機繊維に絡み合うため、該ピン２ａを押し込む方向の力が作用しても、該ピン２ａがコア材１に埋没することはない。従って、この生体材料１１を人工椎間板として椎体３，３の間へ挿入すると、該ピン２ａの先端がコア材１の内部へ埋没することなく椎体３，３の終板に食い込むので、生体材料１１の位置ズレ・脱転が防止される。そして、椎体３，３によってコア材１が上下から圧縮変形されるときに固定用ピン２ａがコア材１の圧縮変形を邪魔しないので、コア材１は固定用ピン２ａに拘束されることなく自由に圧縮変形して椎間板の役目を果たすことができる。また、このような雄ネジを形成した固定用ピン２ａを用いると、コア材１の両面からねじ込むだけで、簡単にコア材１に埋設できる利点がある。
【００４１】
尚、この生体材料１１も、前述したように二分割タイプあるいは三分割タイプとし、全置換型が不要な症例に対して部分置換できるようにしてもよい。また、上記の固定用ピン２ａに代えて、頭部を有する短い固定用ピンを使用し、各ピンの頭部をコア材１の片面側内部（上面側内部）と反対面側内部（下面側内部）にそれぞれ埋設して各ピンの先端をコア材１の両面から突出させるように構成してもよい。この場合も、各ピンの頭部がコア材１に埋め込まれて各ピンの先端が没入しないため、各ピンの先端が椎体３，３に確実に食い込んで生体材料を固定することができ、また、各ピンがコア材１の圧縮変形を妨げないので、コア材１は自由に圧縮変形できるようになる。
【００４２】
以上、人工椎間板として使用できる人工軟骨用生体材料１０，１１を例に挙げて本発明を説明したが、本発明は、コア材１の形状等を変更することによって人工椎間板以外の半月板や各種の関節軟骨等として使用できる人工軟骨用生体材料も包含するものであることは勿論である。
【図面の簡単な説明】
【００４３】
【図１】本発明の一実施形態に係る人工軟骨用生体材料の斜視図である。
【図２】図１のＡ−Ａ線断面図である。
【図３】同人工軟骨用生体材料の使用状態説明図である。
【図４】本発明の他の実施形態に係る人工軟骨用生体材料の断面図である。
【符号の説明】
【００４４】
１  コア材
２  固定用ピン
２ａ  短い固定用ピン
３  椎体
１０，１１  人工軟骨用生体材料
【図１】
2008264562.tif 000003
【図２】
2008264562.tif 000004
【図３】
2008264562.tif 000005
【図４】
2008264562.tif 000006